(57)【要約】【課題】インクジェット記録方式、特に溶剤系顔料インクを用いたインクジェット記録方式において、背面から光を照射して鑑賞した際にコントラストの高い優れた高画質な電飾看板が作成でき、かつ耐水性が良好なインクジェット用記録材を提供する。【解決手段】透光性基材上に粒子（Ａ）と非水溶性樹脂（Ｂ）を主たる構成成分とする多孔質構造を有するインク受容層を設けたインクジェット用記録材であって、前記粒子として、細孔容積が０．２〜１．０ｍｌ／ｇであり、かつ、平均粒径が４．５〜１０μｍであるシリカ粒子を用いることを特徴とするインクジェット用記録材。【特許請求の範囲】
【請求項１】
透光性基材上に粒子（Ａ）と非水溶性樹脂（Ｂ）を主たる構成成分とする多孔質構造を有するインク受容層を設けたインクジェット用記録材であって、前記粒子として、細孔容積が０．２〜１．０ｍｌ／ｇであり、かつ、平均粒径が４．５〜１０μｍであるシリカ粒子を用いることを特徴とするインクジェット用記録材。
【請求項２】
前記非水溶性樹脂がエチレン比率５０〜１００質量％のエチレンー酢酸ビニル共重合体を含有することを特徴とする請求項１記載のインクジェット用記録材。
【請求項３】
前記粒子（Ａ）と前記非水溶性樹脂（Ｂ）の質量比（Ａ／Ｂ）が４〜８であることを特徴とする請求項１または２記載のインクジェット用記録材。
【請求項４】
前記インクジェット用記録材は透過の光学濃度が０．４〜０．６で、かつインク受容層のかさ密度が０．７〜０．９ｇ／ｃｍ３であることを特徴とする請求項１〜３のいずれかに記載のインクジェット用記録材。
【請求項５】
前記インク受容層の乾燥後の塗布量が４０〜７０ｇ／ｍ２であることを特徴とする請求項１〜４のいずれかに記載のインクジェット用記録材。
【請求項６】
請求項１〜５のいずれかに記載の記録材のインク受容層に、アルコール、グリコール、グリコールエーテル、酢酸エステル、ケトンから選ばれた少なくとも１種の溶剤、及び顔料を含有する溶剤インクを用いてインクジェット方式で記録することを特徴とする記録物の製造方法。
【請求項７】
前記溶剤がジプロピレングリコールモノメチルエーテルを含有することを特徴とする請求項６記載の記録物の製造方法。
【請求項８】
透光性基材上に、細孔容積が０．２〜１．０ｍｌ／ｇであり、かつ、平均粒径が４．５〜１０μｍであるシリカからなる粒子（Ａ）と非水溶性樹脂（Ｂ）を主たる構成成分とする多孔質構造を有するインク受容層が設けられた記録材に対して、溶剤インクを用いたインクジェットによる印刷が施されていることを特徴とする電飾看板」。
【請求項９】
電飾版の表面上に、印刷およびインク受容層などの保護膜が設けられていることを特徴とする請求項８記載の電飾看板。
【請求項１０】
透光性基材上に、予め表面処理層またはアンカーコート層が形成されていることを特徴とする請求項８〜９のいずれか記載の電飾看板。
【発明の詳細な説明】
【０００１】
【発明の属する技術分野】
本発明はインクジェット記録方式に適した記録材に関する。照射には、溶剤系顔料インクを用いてインクジェット記録方式で記録される記録材に関し、背面から光を照射して鑑賞した際に、コントラストが高く、画質に優れる電飾看板を作成することができ、かつ耐水性に優れる記録材および電飾看板に関する。
【０００２】
【従来の技術】
近年、コンピューターの性能向上及びコンピューターの普及とともに、ハードコピー技術が急速に発達している。ハードコピーの記録方式としては、昇華転写記録方式、電子写真方式、インクジェット方式等が知られている。
【０００３】
インクジェットプリンターは、ノズルから被記録紙に向けてインク液滴を高速で噴射するインクジェット方式を用いたプリンターであり、カラー化、小型化がしやすいこと、印字騒音が低いことから、オフィス、ホーム、パーソナルコンピューター等の端末として、近年急速に普及しつつある。さらに、銀塩写真に迫る記録品質の向上、大型化の容易さから、大型看板、特に電飾看板等の産業分野への応用が期待されている。
【０００４】
インクジェット方式に使用されるインクとしては、水性染料インク、すなわち水あるいは水と親水性溶剤の混合溶媒中に各種の水溶性染料を溶解し、必要に応じて各種の添加剤を混合したものが主流である。これは水性インクが色調の鮮やかな記録が可能であること、インクの粘度を調節しやすいこと、安全性の面で優れているためである。
【０００５】
しかしながら、水性染料インクは水溶性染料を用いていることから、耐水性、耐候性が劣るという欠点がある。
【０００６】
上記の水性染料インクの欠点を補うために、水性顔料インク、すなわち、有機顔料及び／又は無機顔料を水あるいは水と親水性溶剤との混合溶液に分散し、かつ必要に応じて各種の添加剤を含有したインクが提案されている。
【０００７】
水性顔料インクを用いてインクジェット方式で記録材に記録した場合には、記録後の記録材を十分に乾燥させれば完全な耐水性を得ることが可能であり、近年急激に使用されるようになりつつある。しかしながら、水性顔料インクは主たる分散媒として水を用いているため、顔料の濃度を高くできず、発色性、さらには色調の鮮やかさの点で劣る、ヘッドノズルの目詰まりが発生しやすい、などの欠点がある。
【０００８】
これらの諸問題を解決する方策として、油性インクが提案されている。油性インクとは、パラフィン類等の溶剤に油溶性染料を溶解、もしくは有機顔料及び／又は無機顔料を分散させたインクであり、水性染料インクや水性顔料インクと比べ、（１）インクに用いる色材（染料や顔料）の選択範囲が広がり、耐候性、耐水性に優れた染料や顔料を選択できること、（２）溶剤中に高濃度で溶解あるいは分散できるため、高い画像濃度を実現できること、（３）ヘッドの目詰まりが起こり難いこと、（４）シートの吸水によるコックリングが生じ難いこと、（５）インクの表面張力を低くすることが可能であり、インク受容層へのインク吸収性に優れていること等の利点がある。
【０００９】
そのため、高速記録、高画質記録、高耐候性を必要とする分野で、油性インクは水性インクの代替として有望視されている。しかしながら、油性インクを用いてインク受容層に画像を記録した後、記録層（インク受容層）中に残存する溶剤の乾燥性が悪く、長時間乾燥する必要があるため、十分に乾燥するまでに各種のトラブルが発生するという欠点がある。
【００１０】
近年、水性インクあるいは油性インクを用いた場合にそれぞれが有する問題点を解消させる目的で、溶剤インクが提案されている。溶剤インクとは、染料又は顔料をアルコール、グリコール、グリコールエーテル、酢酸エステル、ケトンから選ばれた少なくとも１種の溶剤に分散させたインクである。溶剤インクを用いた場合、油性インクと同様に耐候性、耐水性に優れる色材を選定できる利点があり、かつ、水性インクよりは劣るものの油性インクよりも記録後の記録層（インク受容層）中に残存する溶剤の蒸発が早いという利点がある。
【００１１】
一方、記録材の基材としては、使用するインクや用途に応じて各種のものが提案されている。例えば、ガラス、紙、布、シート、フィルム等の基材が挙げられる。これらの中で、シートやフィルムは耐水性あるいは透明性に優れており、野外の看板や電飾看板等で使用されている。しかしながら、フィルムやシートはインク吸収能がほとんどないため、それらを記録材の基材として用いる場合には、基材上にインク受容層を設ける必要がある。
【００１２】
インク受容層としては、インク中の溶媒を吸収する樹脂を主たる構成成分とする膨潤タイプ、粒子と樹脂を主たる構成成分とし、多孔質構造の記録層（インク受容層）内の空隙によりインクを吸収する毛管タイプの２種類が一般的に使用されている。
【００１３】
毛管タイプのインク受容層を設けた記録材としては、シリカ粒子と樹脂からなる多孔質構造のインク受容層を基材上に積層したインクジェット用記録材が開示されている（例えば、特許文献１参照）。しかしながら、この記録材は、基材が不透明であるため電飾看板として使用できない。さらに、前記インク受容層を透明基材上に積層した場合、電飾看板として使用することはできるが、透過での発色濃度が低く、コントラストが低いという問題がある。これは、前記記録材が水性インク用に設計された記録材であり、溶剤インク用に最適化されていないためである。
【００１４】
【特許文献１】
特開平１０−１３８６３４号公報
【００１５】
さらに、水系インクを使用したインクジェット記録体に適した材料として、ポリビニルアセタール樹脂とシリカ微粒子を含有する記録媒体が公知である（特許文献２参照）が、特に、溶剤インクを使用する電飾看板用として如何なるシリカを使用するかが明らかでない。
【００１６】
【特許文献２】
特開平９−３０１１３号公報
【００１７】
さらに、顔料と樹脂を含む多孔質層を支持体上に設けた記録材は、従来から多く提案されているが、主にこれらの記録材は、水性染料インク及び水性顔料インクに対するものが多く、特に電飾看板として使用できる程度の、溶剤インクを対象とする記録材が少なく、それに適応できる記録材が求められている。
【００１８】
溶剤インクを用いたインクジェット記録で使用される記録材としては、非水溶性樹脂と粒子を含有する記録材が開示されている（例えば、特許文献３参照）。この記録材は、インク受容層が非多孔質構造を有するため、溶剤系染料インクでは問題ないが、溶剤系顔料インクを用いた場合にはインク中の顔料が受容層の内部に侵入できず、擦過性の弱い印刷物になるという問題がある。
【００１９】
【特許文献３】
特開平１０−２５０２２０号公報）
【００２０】
また、インク受容層として、特に油性インク用に適した記録材として、基材上に粒子と樹脂を含む多孔質層を用いることも本件発明者はすでに提案している（特許文献４，５）。しかし、特に電飾看板として用いる場合に、より高い印刷性、鮮明性、発色性および耐候性などの性能が求められるので、その改良求められている。
【００２１】
【特許文献４】
特開２０００−３３５０８４号公報
【特許文献５】
特開２０００−３３５０８２号公報
【００２２】
【発明が解決しようとする課題】
本発明の目的は、インクジェット記録方式、特に溶剤系顔料インクを用いたインクジェット記録方式において、背面から光を照射して鑑賞した際にコントラストが高く、画質に優れる電飾看板を作成することができ、かつ耐水性が良好な記録材を提供することにある。
【００２３】
【課題を解決するための手段】
本発明では、溶剤系顔料インクの性能を最大限に活かすべく、透光性基材上に粒子と非水溶性樹脂を主たる構成成分とする多孔質構造を有するインク受容層を設けた構成からなる記録材において、前記粒子として特定の細孔容積と平均粒径を有するシリカ粒子を用いることにより、溶剤系顔料インクを用いたインクジェット記録方式において、透過濃度の高い画像を記録でき、基材側から光を照射して鑑賞した際にコントラストが高く、画質に優れる電飾看板が得られることを見出したものである。
【００２４】
すなわち、本発明のインクジェット用記録材は、透光性基材上に粒子（Ａ）と非水溶性樹脂（Ｂ）を主たる構成成分とする多孔質構造を有するインク受容層を設けたインクジェット用記録材であって、前記粒子として、細孔容積が０．２〜１．０ｍｌ／ｇであり、かつ、平均粒径が４．５〜１０μｍであるシリカ粒子を用いることを特徴とする。
【００２５】
さらに、本発明は、透光性基材上に、細孔容積が０．２〜１．０ｍｌ／ｇであり、かつ、平均粒径が４．５〜１０μｍであるシリカからなる粒子（Ａ）と非水溶性樹脂（Ｂ）を主たる構成成分とする多孔質構造を有するインク受容層を設けた記録材に対して、溶剤系顔料インクを用いたインクジェットによる印刷が施されていることを特徴とする電飾看板とすることにより、本発明の上記インクジェット用記録材は極めて有効に機能することを見出したものである。
【００２６】
電飾看板の、屋外、露天、などの過酷な環境下で使用することも考えれば、透明性のアクリル樹脂などの透明な樹脂フイルム、塗膜などの保護膜を設けることにより、電飾看板の耐久性を上げることができる。この保護膜に紫外線吸収剤、酸化防止剤などを予め添加しておけば、インク受容層の耐候性をあげるばかりでなく、印刷画像の退色を防ぐことができるので、電飾看板をそのまま使用しても耐久性をもたせることができる。
【００２７】
記録紙のインク受容層に、例えば、細孔容積０．５〜３．０ｃｃ／ｇ、平均粒子直径１〜５０μ程度の微粉シリカを用いることなどは公知（特許文献６参照）である。
【００２８】
【特許文献６】
特開平３−２１５０８１号公報
【００２９】
しかしながら、本発明は、特に電飾看板として用いるインク受容層の材料として、多くの各種無機質充填剤を詳細に検討した結果、シリカ粒子が最も適しているという知見に基づき、しかも、各種グレードのシリカ粒子の中で、細孔容積が０．２〜１．０ｍｌ／ｇであり、かつ、平均粒径が４．５〜１０μｍであるという、非常に狭い範囲の、特定のシリカ粒子が、その目的に合致していることを知りえたものであり、その限定範囲のシリカ粒子を含む溶剤インク受容層を電飾看板に供すと、コントラスト高く、色調、鮮明性、印刷性などにおいて、従来技術においては全く意図されていない、本発明特有の作用効果を奏する。
【００３０】
【発明の実施の形態】
（透光性基材）
本発明において、透光性基材とは、全光線透過率が８５％以上、より好ましくは９０％以上、例えば９２％、９５％、９８％、などの各種材料からなる基材を意味する。基材が透明性に劣る場合には、非記録面から光を照射して記録面から鑑賞する電飾看板として使用した際に、記録面の色調の鮮やかさが低下するため好ましくない。なお、全光線透過率は、ＪＩＳ  Ｋ  ７１０５に準拠し、ヘイズメーター（東京電色工業社製、ＴＣ−Ｈ３ＤＰ）を用いて測定した。
【００３１】
透光性基材の種類は特に限定されるものではないが、例えばポリエステルフィルム、ポリスチレンフィルム、ポリエチレンフイルム、ポリプロピレンフィルム、ポリ塩化ビニル、ポリアミド、ポリカーボネート、ノルボルネン樹脂、ビニロン、（メタ）アクリル樹脂、又はメチルメタアクリレート樹脂等の汎用の市販の単独重合体樹脂、エチレンー（メタ）アクリレート共重合体、エチレンーアクリロニトリル共重合体、又は天然の各種プラスチックフィルム又はシート、それら各種フイルムの積層体、ガラス、およびガラスとそれらの任意のフイルム又はシートとを２種類以上を積層した合わせガラスなどが挙げられる。好ましくは、耐熱性、柔軟性に優れるポリエステルフィルムであり、より好ましくはポリエチレンテレフタレートフィルムである。
【００３２】
前記のポリエステルフィルムとは、テレフタル酸、イソフタル酸、ナフタレンジカルボン酸などの芳香族ジカルボン酸又はそのエステルと、エチレングリコール、ジエチレングリコール、１、４−ブタンジオール、ネオペンチルグリコールなどのグリコールとをエステル化反応又はエステル交換反応を行い、次いで重縮合反応させて得たポリマーチップを溶融し、Ｔダイからシート状に押し出して得た未延伸シートを少なくとも１軸方向に延伸し、次いで熱固定処理、緩和処理を行うことにより製造されるフィルムである。
【００３３】
前記フィルムは、強度等の点から、二軸延伸フィルムが特に好ましい。延伸方法としては、チューブラ延伸法、同時二軸延伸法、逐次二軸延伸法等が挙げられるが、平面性、寸法安定性、厚みムラ等から逐次二軸延伸法が好ましい。逐次二軸延伸フィルムは、例えば、未延伸フィルムを長手方向にポリエステルのガラス転移温度（Ｔｇ）〜（Ｔｇ＋３０℃）で、２．０〜５．０倍にロール延伸し、引き続き、１２０〜１５０℃で倍率を１．２〜５．０倍にテンター延伸する。さらに、二軸延伸後に２２０℃以上ポリエステルの融点−１０℃以下の温度で熱固定処理を行い、次いで幅方向に３〜８％緩和させることによって製造することができる。また、必要に応じて、延伸を多段階に分けても良いし、二軸延伸後再縦延伸や再横延伸を行っても良い。
【００３４】
フィルムには、必要に応じて各種機能を付与するために、可塑剤、潤滑剤、着色材、紫外線吸収剤、蛍光増白剤、酸化防止剤、帯電防止剤、不活性粒子等を含有させてもよい。
【００３５】
本発明で用いる透光性基材は、単層フィルムであっても、表層と中心層を積層した２層以上の複合フィルムであっても構わない。複合フィルムの場合、表層と中心層の機能を独立して設計することができる利点がある。例えば、厚みの薄い表層にのみ粒子を含有させて表面に凹凸を形成することでハンドリング性を維持しながら、厚みの厚い中心層には粒子を実質上含有させないことで、複合フィルム全体として透明性をさらに向上させることができる。前記複合フィルムの製造方法は特に限定されるものではないが、生産性を考慮すると、表層と中心層の原料を別々の押出機から押出し、１つのダイスに導き未延伸シートを得た後、少なくとも１軸方向に配向させる、いわゆる共押出法による積層が特に好ましい。
【００３６】
（アンカーコート層）
本発明の記録材は、透光性基材と該基材上にインク受容層を設けた構成になっているが、基材とインク受容層との密着性を向上させるために、基材とインク受容層の間にアンカーコート層を設けても良い。
【００３７】
前記アンカーコート層を構成するバインダー樹脂としては、ポリエステル系樹脂、ポリウレタン樹脂、ポリエステルウレタン樹脂、アクリル系樹脂、メラミン樹脂、エポキシ樹脂、ロジンなど、合成樹脂または天然樹脂などを少なくとも１種用いることが好ましい。市販のＳＢＲラテックス、ＮＢＲラテックスなどのエマルジョンやラテックスなども同様に使用できる。
【００３８】
アンカーコート層中には、表面に凹凸を形成させて滑り性を改善したり、インク受容層との密着力を向上させたりするために、各種の粒子を含有させても良い。アンカーコート層中に含有させる粒子としては、例えば、シリカ、カオリナイト、タルク、炭酸カルシウム、ゼオライト、アルミナ、硫酸バリウム、カーボンブラック、酸化亜鉛、酸化チタン、等の無機粒子、アクリル、ナイロン、スチレン、ポリエステル、ベンゾグアナミン・ホルマリン縮合物、等の有機粒子が挙げられる。さらに、アンカーコート層に各種機能を付与するために、界面活性剤、帯電防止剤、蛍光染料、蛍光増白剤、紫外線吸収剤、抗菌剤等を含有させても良い。
【００３９】
また、アンカーコート層を設ける方法としては、グラビアコート方式、キスコート方式、ディップ方式、スプレイコート方式、カーテンコート方式、エアナイフコート方式、ブレードコート方式、リバースロールコート方式などの公知の方法を用いて、フィルムの製造工程でアンカーコート層を設けるインラインコート方式、フィルム製造後にアンカーコート層を設けるオフラインコート方式により設けることができる。これらの方式のうち、インラインコート方式がコスト、平面性の観点から好ましい。
【００４０】
（表面処理層）
透光性基材とインク受容層の積層のためには、予め透光性基材上に表面処理層を設けることもよい。この表面処理層は、コロナ放電などの物理的処理、有機チタネート、シランカップリング剤処理などの化学的処理などのいずれも使用できる。この表面処理により、特にポリエチレン、ポリプロピレンフイルムのような、非極性樹脂であって、接着力のない樹脂においては有効である。この表面処理により、透光性基材とインク受容層との濡れ性や接着性が改良され、電飾看板の長期持続性を維持するために役立つ。
【００４１】
（インク受容層）
本発明の記録材は、透光性基材上に直接あるいはアンカーコート層又は表面処理層を介して多孔質構造を有するインク受容層を設ける必要がある。このような処理はインク受容層と基材との密着性を高め、電飾看板の耐久性を高める。
【００４２】
前記インク受容層は粒子と非水溶性樹脂を主たる構成成分とし、多孔質構造を有することが必要である。なお、インク受容層の主たる構成成分とは、インク受容層における粒子と非水溶性樹脂が合計で７０質量％以上含有されている構成を意味し、好ましくは８０質量％以上、特に好ましくは９０質量％以上、例えば、９３％、９５％、９８％、場合により１００％もありうる。他の構成成分としては、架橋剤や界面活性剤などの各種添加剤が挙げられる。
【００４３】
多孔質構造を形成させる方法は特に限定されないが、非水溶性樹脂に対して粒子を多く含有させた塗布液を作成し、基材上に塗布、乾燥させる方法が好適である。本発明において、多孔質構造とは内部に多数の空隙が存在し、表面から内部にかけて連通している構造を意味する。
【００４４】
本発明において、インク受容層中に含有させる粒子として、細孔容積が０．２〜１．０ｍｌ／ｇで、かつ平均粒径が４．５〜１０μｍであるシリカ粒子を用いることが必要である。シリカ粒子の細孔容積は、電飾看板とした際の発色性の点から上限を０．６ｍｌ／ｇとし、インク吸収性の点から下限を０．３ｍｌ／ｇとすることが好ましい。一方、シリカ粒子の平均粒径は、反射濃度の点から上限を８μｍとし、耐スクラッチ性やラミ強度の点から、下限を５μｍとすることが好ましい。
【００４５】
シリカ粒子の細孔容積が１．０ｍｌ／ｇを越える場合には、電飾看板としてコントラストの高い画像が得られにくくなる。一方、細孔容積が０．２ｍｌ／ｇ未満の場合には、インク吸収容量が不足し、インク吸収性が低下するため、にじみが発生しやすくなる。
【００４６】
また、シリカ粒子の平均粒径が１０μｍを越える場合には、透過濃度が低下し、電飾看板とした際の発色性が低下しやすくなる。一方、平均粒径が４．５μｍ未満の場合には塗膜強度が低下するため、耐スクラッチ性やラミネート強度が低下する頻度が高くなる。従って、本発明における、非常に狭く、しかも限定されたその特定範囲は、電飾看板という特定の用途に供する、インク受容層を構成するシリカ粒子として技術的に必要不可欠な範囲である。
【００４７】
本発明において、細孔容積の小さいシリカ粒子を用いることにより、透過濃度の高い画像が得られコントラストの高い電飾看板を作成することが可能となる。この機構は明確ではないが、細孔容積の小さいシリカ粒子を用いることにより、かさ密度の大きいインク受容層が形成され、ミクロで観察した際の透過の光通過性が均一化されること、更には、かさ密度の大きいインク受容層が形成されるために、インク中の顔料がインク受容層内で定着する位置が均一化されることが影響しているためと推測される。
【００４８】
本発明において、電飾特性の点から、インク受容層のかさ密度が０．６５〜０．９０ｇ／ｃｍ３であり、かつ記録材の透過濃度が０．４〜０．６であることが好ましい。特に好ましくは、インク受容層のかさ密度が０．７０〜０．９０ｇ／ｃｍ３であり、記録材の透過濃度が０．５〜０．６である。
【００４９】
前記の好適なインク受容層のかさ密度と記録材の透過濃度の数値範囲を同時に満足させるためには、細孔容積の小さいシリカ粒子を用い、塗布液を透光性基材上に塗布した後の初期乾燥の条件を緩やかにすることにより、上記の値を達成することが可能となる。
【００５０】
本発明において、シリカ粒子の物性の１種であるＢＥＴ比表面積は、上記の平均粒径と細孔容積を満足すれば、特に限定されるものではないが、ＢＥＴ比表面積と細孔容積とは相関関係があるため、ＢＥＴ比表面積としては、４００〜９００ｍ２／ｇの範囲が好適である。
【００５１】
前記シリカ粒子は、必要に応じて表面改質されたものを用いても良い。前記表面処理としては、有機シラン、有機チタネートなどを用いた化学処理、パラフィンワックスやグリコール系を、ＳＢＲ、ＮＢＲ，ＮＲなどの天然又は合成の、樹脂又はゴムのエマルジョン、ラテックスを用いて、それを表面に付着させる物理処理などが挙げられる。
【００５２】
本発明において、細孔容積が０．２〜１．０ｍｌ／ｇで、かつ平均粒径が４．５〜１０μｍであるシリカ粒子は、インク受容層中の全粒子に対して８０質量％以上、より好ましくは９０質量％以上の、たとえば、９３重量％、９５重量％、９８重量％、１００重量％の態様で含有させることが好ましい。前記シリカ粒子の含有量が少ない場合には、得られる記録材の透過濃度が低下しやすくなる。その結果、電飾看板とした際にコントラストが低下し、電飾特性が低下する場合がある。
【００５３】
前記の特定のシリカ粒子は、本発明で規定した細孔容積及び平均粒径の範囲内であれば、２種以上の異なるシリカ粒子を混合してもよい。
【００５４】
本発明において、前記の特定のシリカ粒子以外に併用することができる粒子として、前記で規定した細孔容積及び平均粒径の少なくとも一方が範囲外であるシリカ粒子が挙げられる。また、シリカ粒子以外にも、（１）カオリナイト、タルク、軽質炭酸カルシウム、重質炭酸カルシウム、ゼオライト、アルミナ、硫酸バリウム、カーボンブラック、酸化亜鉛、硫酸亜鉛、炭酸亜鉛、二酸化チタン、サチンホワイト、珪酸アルミニウム、ケイソウ土、珪酸カルシウム、水酸化アルミニウム、加水ハロイサイト、炭酸マグネシウム、水酸化マグネシウム、等の無機粒子、（２）アクリルあるいはメタアクリル系、塩化ビニル系、酢酸ビニル系、ナイロン、スチレン／アクリル系、スチレン／ブタジエン系、ポリスチレン／アクリル系、ポリスチレン／イソプレン系、ポリスチレン／イソプレン系、メチルメタアクリレート／ブチルメタアクリレート系、メラミン系、ポリカーボネート系、尿素系、エポキシ系、ウレタン系、フェノール系、ジアリルフタレート系、ポリエステル系等の各種重合、重縮合系高分子、単独重合体、共重合体、又はグラフト共重合体からなる充実体の又は多孔質の高分子粒子を併用することができる。
【００５５】
本発明において、インク受容層の構成成分である非水溶性樹脂としては、ポリプロピレン、ポリエチレン、ポリエチレンオキシド、ポリビニルアルコール、ポリアクリルアミド、ポリビニルピロリドン、ポリ塩化ビニル、ポリエステル、ポリカーボネート、アルキッド樹脂、エポキシ樹脂、ポリウレタン、アクリレート又はメタクリレートの重合体、エチレンー（メタ）アクリレート共重合体、エチレンー（メタ）アクリル酸共重合体、エチレンーアクリルニトリル共重合体のようなアクリル樹脂、スチレンー無水マレイン酸共重合体、ポリエチレンー不飽和カルボン酸グラフト共重合体、ポリプロピレンー不飽和カルボン酸グラフト共重合体のような変性樹脂、エチレン−酢酸ビニル共重合体、エチレンーメタクリル酸―アクリロニトリル三元共重合体、ポリメチルメタクリレート、セルロース、ポリ酢酸ビニルのような、ビニル系重合体、二元又は三元共重合体、グラフト共重合体、ブロック共重合体にかかわる各種熱可塑性樹脂又は熱硬化性樹脂が使用できる。
【００５６】
インク受容層を構成する樹脂は、溶剤インクに対する適合性の点から、非水溶性樹脂であることが重要であるとともに、例えば、ポリエチレン、ポリプロピレンのような非極性樹脂などは、アクリル酸、マレイン酸のようなカルボキシル基のような極性基を有するモノマーを共重合又はグラフト共重合の形態で導入する手法で変性することにより、極性基含有樹脂のような形態にする、いわゆる変性樹脂も適している。この変性樹脂は、シリカ粒子の結着性、透光性基材との密着性、インクとの親和性などにおいて有利に使用できる。重合体樹脂の分子量は、約１，０００〜１，０００，０００、好適には１０，０００〜５００，０００万程度の汎用の樹脂を使用することができる。それらの各種樹脂は、単独は勿論のこと、例えばエチレンー酢酸ビニル共重合体とポリウレタンのような、異なる二種類以上の樹脂をブレンドした、いわゆるポリマーブレンドの仕様で用いることもできる。ポリマーブレンド比は、二種類の場合には、質量比で１０：９０〜９０：１０の仕様で使用することができる。好ましくは、インク中の溶剤に溶解しない樹脂を用いることが好ましい。インク中の溶剤に溶解しない樹脂を混合することにより印刷直後の印刷部の塗膜強度が低下しにくくなるばかりか、印刷物の反射濃度が高くなりやすい。
【００５７】
インク中の溶剤に溶解しない樹脂としては、溶剤の種類により異なるが、アルコール、グリコールエーテル、グリコール、酢酸エステル、ケトンを溶剤とした場合には、エチレン比率が５０質量％以上のエチレンー酢酸ビニル共重合体が柔軟性と耐溶剤性の観点から好ましい。
【００５８】
しかしながら、前記のエチレン−酢酸ビニル共重合体は、エチレン比率が高いため、粒子を結着する力が弱くなりやすい。そのため、他の非水溶性樹脂を併用することが好ましい。併用することができる他の非水溶性樹脂は、エチレン−酢酸ビニル共重合体を含む非水溶性樹脂の総量に対し、１０質量％以上含有させることが好ましく、より好ましくは２０質量％以上であり、特に好ましくは３０質量％以上である。一方、他の非水溶性樹脂の含有量は、上限を９０質量％とすることが好ましく、より好ましくは８０質量％であり、特に好ましくは７０質量％である。
【００５９】
エチレン−酢酸ビニル共重合体に併用する他の非水溶性樹脂としては、上記で例示した非水溶性樹脂に包含される各種樹脂が好適であるが、なかでも柔軟性、耐候性に優れるウレタン系樹脂やアクリル系樹脂が特に好適である。従って、エチレンー酢酸ビニル共重合体とポリウレタン、エチレンー酢酸ビニル共重合体とアクリル樹脂のブレンド物というような、柔軟性に優れる非水溶性樹脂を用いることにより、本発明のようにかさ密度が大きいインク受容層を、乾燥後の塗布量が４０ｇ／ｍ２以上と多く基材上に形成させた場合でもカット時に粉落ち等の問題が発生しにくくなる。
【００６０】
本発明において、粒子を結着する樹脂としては、非水溶性樹脂を用いることが必要である。非水溶性の樹脂を用いることにより、耐水性に優れる記録材とすることができる。
【００６１】
本発明でいう非水溶性樹脂とは、常温の水に対して溶解せず、かつ、常温の水を樹脂固体に対して１０質量％以上吸水しない樹脂のことであり、より好ましくは常温の水を樹脂固体に対して５質量％以上吸収しない樹脂のことである。吸水性の評価法としては、樹脂固体を常温で２４時間浸漬したときの体積の変化で測定する方法を用いることができる。具体的には、実質的に非吸水性の支持体、例えばアルミ箔、ガラス等の上に樹脂層を数十μｍの厚みで塗布、乾燥し、１８℃のイオン交換水中に２４時間浸漬前後の樹脂層の厚み変化率％（（浸漬後厚み／浸漬前厚み）×１００）から算出することができる。
【００６２】
粒子と非水溶性樹脂の混合比率は、塗膜強度と記録特性とのバランスから調節することが必要である。本発明の構成要件である細孔容積の小さいシリカ粒子をインク受容層中に含有させる場合には、少量の非水溶性樹脂で高い塗膜強度が得られやすいため、粒子（Ａ）と非水溶性樹脂（Ｂ）との質量比（Ａ／Ｂ）を４〜８とすることが好ましく、具体的には、例えば４、５，６，７，８の態様で任意に含有させることができる。前記質量比（Ａ／Ｂ）が４未満の場合には、インク吸収量が不足しニジミが発生したり、反射発色が低くなる場合がある。一方、前記質量比（Ａ／Ｂ）が８を超える場合には、塗膜強度が低下しやすくなる。
【００６３】
本発明において、上記の「インク受容層は粒子と非水溶性樹脂から主として構成され」とは、インク受容層が粒子と非水溶性樹脂を９０質量％以上、より好ましくは９５質量％以上含有することを意味する。
【００６４】
本発明において、他の機能性向上のために、粒子と非水溶性樹脂から主として構成されるもの以外にインク受容層に混合させることができる添加剤としては、耐候性を向上させる紫外線吸収剤、酸化防止剤、水性インク適合性を付与するカチオン性樹脂、色調を調整するブルーイング剤、蛍光染料、蛍光増白剤、柔軟性を付与する可塑剤、粒子の分散性を向上させる分散剤、塗液のレベリング性を向上させる界面活性剤、粘度を調節する増粘剤、消泡性を良好する消泡剤等が挙げられる。添加量としては、特に限定されないが、本発明の目的を阻害しない程度に添加することが好ましい。
【００６５】
本発明の記録材は、透光性基材上に、粒子及び非水溶性樹脂から主として構成される塗布液を塗布、乾燥して得られる。塗布液としては、水あるいは水と水に溶解する溶剤からなる混合溶媒を用いる水系塗布液、有機溶剤を溶媒とする溶剤系塗布液が挙げられる。好ましくは、より高い塗膜強度の得られやすい水系塗布液である。
【００６６】
後述の様に多孔質構造のインク受容層を、乾燥後の塗布量で４０ｇ／ｍ２以上設ける場合には、溶剤系塗布液では高い塗膜強度が得られにくい。また、表面に細孔を有するシリカ粒子を用いる場合においても、溶剤系塗布液では溶剤の表面張力が一般に低いため、シリカ粒子の細孔内に侵入して乾燥後も残留溶剤となり、記録材の経時安定性が得られにくくなる。
【００６７】
インク受容層を設ける方法は特に限定される物ではないが、グラビアコート方式、キスコート方式、ディップ方式、スプレイコート方式、カーテンコート方式、エアナイフコート方式、ブレードコート方式、リバースロールコート方式、バーコート方式、リップコート方式など通常用いられている方法が適用できる。これらのなかで、粒子を含有した塗布液を均一に塗工することができるグラビアコート方式、特に好ましくはマイクログラビアコート方式である。
【００６８】
本発明の記録材を製造する際に、塗布液を透光性基材上に塗布した後に乾燥する必要があるが、初期の乾燥条件により多孔質構造が変化するため、注意が必要である。
【００６９】
本発明の記録材を製造する際に好ましい塗工及び乾燥条件は、固形分濃度が３０〜５０質量％で、かつ粘度が５０〜３００ｃｐｓであるインク受容層形成用塗布液を、透光性基材上に塗布し、８０〜１３０℃で風速５〜１５ｍ／秒の熱風下で初期乾燥する方法である。
【００７０】
初期乾燥を十分に行う（熱風温度が高い、または風速が大きい）場合には、多孔質構造に大きなクラックが発生しやすくなる。一方、初期乾燥が不十分な場合には、多孔質構造のインク受容層の表面強度が弱くなりやすいばかりでなく記録特性も不良となりやすい。
【００７１】
塗布液の粘度が低い場合には、乾燥時の風で風紋の外観不良が発生しやすくなるばかりか、クラックが発生しやすくなる。逆に塗布液の粘度が高い場合には、レベリング性が不良でスジや横段等の外観不良が発生しやすくする。本発明の様な透光性基材上に半透明なインク受容層を形成し、後ろから光を照射して鑑賞する場合には、外観不良が顕著に見えるため、注意が必要である。
【００７２】
インク受容層の乾燥後の塗布量は特に限定されないが、シリカ粒子の含有量および非水性樹脂の種類を選定すれば、２０〜８０ｇ／ｍ２と広範囲に設定できるが、より好ましくは、４０〜７０ｇ／ｍ２の塗布量の範囲内で、記録材の透過の光学濃度を０．４〜０．６に調節することが好ましい。
【００７３】
塗布量が４０ｇ／ｍ２未満の場合には、インク受容層内の空隙の量が少なくインク吸収容量が不足してニジミが発生しやすくなるばかりか、記録材の透過の光学濃度が０．４未満となりやすい。一方、塗布量が７０ｇ／ｍ２を超える場合には、塗膜強度が低下しやすくなるばかりでなく、記録材の光学濃度が０．６を超えやすくなる。
【００７４】
（記録材）
本発明において、記録材の透過の光学濃度は、電飾特性の点から、０．４〜０．６であることが好ましい。光学濃度が０．４未満の場合には、記録部の透過の光学濃度も同時に低下し、電飾看板としては白ボケた薄い画像になりやすい。一方、記録材の透過の光学濃度が０．６を超えると、未記録部が黒くなりすぎて全体として暗い電飾看板となる。
【００７５】
本発明において、透過の光学濃度とは、記録材の隠蔽性の指標となる特性値であり、入射光強度（Ｔ０）と、入射光を記録材の基材側から照射してインク受容層側にでてくる透過光強度（Ｔ１）から、マクベス濃度計を用いて下記式で求められる。透過の光学濃度が低い場合には透明性が高く、透過の光学濃度が高い場合には透明性が低いことを意味する。
透過の光学濃度＝−Ｌｏｇ（Ｔ１／Ｔ０）
【００７６】
本発明において、反射の光学濃度とは、記録材、特に記録部の発色性の指標となる特性値であり、入射光強度（Ｔ０）と入射光を記録材のインク受容層側に照射して反射してくる反射光強度（Ｔ２）から、マクベス濃度計を用いて下記式で求められる。反射の光学濃度は、低い場合には光の反射が少なく画像が白ボケて見え、逆に高い場合には光の反射が高く濃度が高い画像であることを意味する。反射の光学濃度＝−Ｌｏｇ（Ｔ２／Ｔ０）
【００７７】
（反対面）
記録材のインク受容層を設けた面の反対面には、必要に応じて、帯電防止層、粘着層、筆記層等の各種の機能層を積層しても構わない。
【００７８】
帯電防止層としては、各種の樹脂に帯電防止剤を含有する層が挙げられる。帯電防止性を付与することにより、プリンター内部で搬送した際に発生する摩擦帯電が抑制されて安定的に印刷できるばかりでなく、埃等の付着によるラミネート加工時の突起による膨れ、印刷不良等を抑制することが可能となる。
【００７９】
帯電防止層には、搬送性を向上させる目的で粒子を含有させることが好ましい。帯電防止層に使用する樹脂、帯電防止剤、粒子としては、公知のものが使用可能であり、アンカー層の技術がそのまま利用可能である。また、コスト及び生産性からアンカー層と同一であることが好ましい。
【００８０】
粘着層としては、公知の粘着剤が好適に使用できるが、記録材の光学濃度を阻害しない様に透明性の高い粘着剤が好ましい。粘着剤を看板等に貼り付ける際まで保護する目的で、シリコン等を塗布した公知の離型フィルム、離型紙を粘着剤に貼り合せることが好ましい。
【００８１】
本発明の記録材は、インク受容層に、アルコール、グリコール、グリコールエーテル、酢酸エステル、ケトンから選ばれた少なくとも１種の溶剤に、染料または顔料を溶解あるいは分散させた溶剤インクを用いてインクジェット方式で記録する記録物として特に好適である。
【００８２】
（溶剤インク）
溶剤インクで使用される溶剤としては、ヘッドノズルの特性への適合性、安全性、乾燥性の観点から種々の溶剤が選択され、必要に応じて複数の溶剤を混合して用いる。このような溶剤としては、（１）メチルアルコール、エチルアルコール、ｎ−プロピルアルコール、イソプロピルアルコール、ｎ−ブチルアルコール、トリデシルアルコール、シクロヘキシルアルコール、２−メチルシクロヘキシルアルコール等のアルコール類、（２）エチレングリコール、ジエチレングリコール、トリエチレングリコール、ポリエチレングリコール、プロピレングリコール、ジプロピレングリコール、グリセリン等のグリコール、（３）エチレングリコールモノメチルエーテル、エチレングリコールモノエチレンエーテル、エチレングリコールモノブチルエーテル、ジエチレングリコールモノメチルエーテル、ジエチレングリコールモノエチルエーテル、ジエチレングリコールブチルエーテル、エチレングリコールモノメチルエーテルアセテート、エチレングリコールモノエチルアセテート、エチレングリコールモノブチルアセテート、ジエチレングリコールモノメチルアセテート、ジエチレングリコールモノエチルアセテート、ジエチレングリコールモノブチルアセテート等のグリコールエーテル類、（４）酢酸エチル、酢酸イソプロピレン、酢酸ｎ−ブチル等のエステル類、（５）アセトン、メチルエチルケトン、メチルイソブチルケトン、シクロヘキサノン、イソホロン、ジアセトンアルコール等のケトン類、等が挙げられる。
【００８３】
溶剤インクに使用される染料としては、ナフトール染料、アゾ染料、金属錯塩染料、シアニン染料、キノリン染料、ニトロ染料、アントラキノン染料、キノイミン染料、インジゴ染料、ニトロソ染料、ベンゾキノン染料、カーボニウム染料、ナフトキノン染料、ナフタルイミド染料、フタロシアニン染料、ペリニン染料などの油溶性染料が挙げられる。
【００８４】
溶剤インクに使用される顔料としては、アルミニウム粉、ブロンズ粉、カーボンブラック、酸化チタン、酸化鉄、亜鉛華、アルミナホワイト、べんがら、硫酸バリウム、炭酸カルシウム、炭酸マグネシウム、クレー、群青、黄鉛、コバルトブルー、紺青等の無機顔料、ファストエローＧ、ファストエロー１０Ｇ、ジスアゾエローＡＡＡ、ジスアゾエローＡＡＭＸ、ジスアゾエローＡＡＯＴ、ジスアゾエローＡＡＯＡ、オルトニトロアニリンオレンジ、ジニトロアニリンオレンジ、ジスアゾオレンジ、ジスアゾオレンジ、ジスアゾオレンジＰＭＰ、バルカンオレンジ、トルイジンレッド、塩素化パラレッド、ナフトールカーミンＦＢ、ナフトールレッドＭ、ブリリアントファストスカーレッド、ナフトールレッド２３、ピラゾロンレッド、バリウムレッド２Ｂ、カルシウムレッド２Ｂ、ストロンチウムレッド２Ｂ、マンガンレッド２Ｂ、バリウムリソールレッド、レーキレッドＣ、ブリリアントカーミン６Ｂ、ピグメントスカーレット３Ｂレート、レーキボルドー１０Ｂ、アンソシン３Ｂレーキ、アンソシン５Ｂレーキ、ローダミン６Ｇレーキ、エオシンレーキ、ナフトールレッドＦＧＲ、ローダミンＢレーキ、メチルバイオレットレーキ、キナクリドンレッドＫ、ジオキサジンバイオレット、ビクトリアピュアブルーＢＯレーキ、ベーシックブルー５Ｂレーキ、ベーシックブルー６Ｇレーキ、フタロシアンブルー、ファストスカイブルー、アルカリブルーＧトーナー、アルカリブルーＲトーナー、ピーコックブルーレーキ、レフレックスブルー２Ｇ、レフレックスブルーＲ、ブリリアントグリーンレーキ、ダイヤモンドグリーンチオフラビンレーキ、フタロシアニングリーンＧ、グリーンゴールド、フタロシアニングリーンＹ、アニリンブラック、カーボンブラック、昼光蛍光顔料、パール顔料等が挙げられる。
【００８５】
溶剤インクには、保存安定性、耐擦過性等を挙げる目的で、例えば、ポリアクリル酸エステル、アマニ油変性アルキッド樹脂、ポリスチレン、ロジン系樹脂、テンペンフェノール系樹脂、アルキルフェノール変性キシレン系樹脂などの樹脂を含有させたり、可塑剤、ワックス、ドライヤー、分散剤、増粘剤、ゲル化剤、チキソトロピー付与剤、消泡剤、抑泡剤、沈降防止剤、皮張り防止剤、乾燥抑制剤、酸化防止剤、平滑剤、防カビ剤、紫外線吸収剤、つや消し剤、帯電防止剤、安定剤、難燃剤、表面張力調節剤、界面活性剤、粘度調節剤などの添加剤を含有させることもできる。
【００８６】
本発明において、溶剤系顔料インクとは、色材として主に顔料を用いた溶剤インクのことである。
【００８７】
【実施例】
以下に本発明の実施例を挙げて説明するが、本発明はこれらの実施例に限定されるものでは無い。なお、本発明で記録材、及び記録物の物性評価に用いた測定方法は以下の通りである。
【００８８】
（１）    細孔容積
ＪＩＳ  Ｋ１１５０に準拠し、窒素吸着等温線から測定した。
【００８９】
（２）    平均粒径
ＪＩＳ  Ｋ１１５０に準拠し、レーザー回析式粒度分布測定法により測定した。
【００９０】
（３）かさ密度
記録材を１０ｃｍ×１０ｃｍにサイズに切り出し、質量Ｗ１（ｇ）を測定し、ピーコック社製ダイヤルゲージで１０箇所測定して平均値Ｔ１（μｍ）を求める。次いで、有機溶剤でインク受容層を剥ぎ取り、同様にして剥ぎ取り後の質量Ｗ２（ｇ）、厚みＴ２（μｍ）を測定した。これらの数値をもとに、下記式より、かさ密度ρ（ｇ／ｃｍ３）を計算した。
ρ＝（Ｗ１−Ｗ２）×１００／（Ｔ１−Ｔ２）
【００９１】
（４）耐水性
記録材を２３℃の水中に２４時間浸漬した後、記録材のインク受容層面を指で数回擦り、２３℃の環境下で２４時間自然乾燥させた試料と、水中浸漬していない試料とを目視で比較し、下記の基準で耐水性の良否を判断した。
○：差がない
△：若干の変化あるが、問題ないレベル
×：明白に差がある
【００９２】
（５）塗膜強度
ラミネートフィルム（東洋インキ製、Ｓ−１２４Ｋ）を記録材のインク受容層面に貼り付け、４９Ｎ（５ｋｇｆ）の荷重のローラーを３往復させた後、２４時間放置して測定サンプルを作成した。次いで、ラミネートフィルムと記録材のインク受容層面との界面を、３００ｍｍ／分の速度で１８０度方向に剥離し、剥離力を測定した。
【００９３】
（６）記録材の透過の光学濃度（透過濃度）
記録材の基材側から光を照射して、マクベス濃度計ＴＲ−９２７を用いて透過の光学濃度を測定した。また、記録材の透過の光学濃度は、次の（７）に記載の方法で記録材のインク受容層面にインクジェットプリンターで記録した後の、未記録部の透過の光学濃度と一致する。
【００９４】
（７）黒ベタ記録部の透過の光学濃度（透過濃度）
インクジェットプリンター（ローランド  ディー．ジー．製、ＳＣ−５００）及びその純正の溶剤インクを用いて、「Ｓｕｐｅｒ」の条件で、黒ベタ（Ｋ１００％）の画像を色補正なしで記録材のインク受容層面に記録し、２４時間自然乾燥させ、次いで、基材側から光を照射して、マクベス濃度計ＴＲ−９２７を用いて黒ベタ部の透過の光学濃度を測定した。
【００９５】
（８）黒ベタ記録部の反射の光学濃度（反射濃度）
上記（７）の方法で作成した黒ベタ記録部を、インク受容層側から光を照射して、マクベス濃度計ＴＲ−９２７を用いて反射の光学濃度を測定した。
【００９６】
（９）ニジミ
インクジェットプリンター（ローランド  ディー．ジー．製、ＳＣ−５００）及びその純正の溶剤インクを用いて、Ｓｕｐｅｒの条件で、単色ベタ及び混色ベタが互いに交差したテストパターンを印刷し、２４時間自然乾燥させ、次いで、基材側から光を照射して記録面側から目視で観察した。なお、単色はインク量が１００％で、混色はインク量が単色の２倍の２００％である。
○：ニジミなし。
△：単色と混色の境界でニジミあるが、色補正で改善できる範囲。
×：単色間の境界でニジミあり
（１０）電飾特性１（光照射時）
インクジェットプリンター（ローランド  ディー．ジー．製、ＳＣ−５００）及びその純正の溶剤インク（ＳＬ−ＢＫ、ＳＬ−ＣＹ、ＳＬ−ＭＧ、ＳＬ−ＹＥ、ＳＬ−ＬＣ、ＳＬ−ＬＭ）を用いて、「Ｓｕｐｅｒ」の条件で、写真調の画像とイラストを記録し、コクヨトレース台上で非記録面から光を照射して記録面側より目視で観察した。なお、上記の溶剤インクは、いずれも主溶剤がジプロピレングリコールモノメチルエーテルであり、色材として顔料を含有している。
◎：鮮やかで、発色性に非常に優れた記録である
○：鮮やかで、発色性に優れた記録である
△：若干発色性が劣るが問題無いレベルの記録である
×：くすみのある記録、あるいは、発色性の乏しい記録である
【００９７】
（１１）看板特性（光を消燈時）
上記（１０）の方法で作成した記録物をコクヨトレース台上で非記録面から光を照射せずに記録面側より目視で観察した。
◎：鮮やかで、発色性に非常に優れた記録である
○：鮮やかで、発色性に優れた記録である
△：若干発色性が劣るが問題無いレベルの記録である
×：くすみのある記録、あるいは、発色性の乏しい記録である
【００９８】
実施例１
（基材の作成）
固有粘度０．６２ｄｌ／ｇのポリエチレンテレフタレ−ト樹脂を２軸スクリュ−押出機に投入し、Ｔ−ダイスから２９０℃で溶融押出しし、冷却回転金属ロ−ル上で静電印加を付与しながら密着固化させ、未延伸シ−トを得た。
次いで、該未延伸シ−トをロ−ル延伸機で９０℃に加熱して３．５倍縦延伸を行った後、縦延伸フィルム上に下記塗布液Ａを乾燥後の塗布量が０．５ｇ／ｍ２となる様に塗工し、風速１０ｍ／秒、１６０℃の熱風下で３０秒通過させて乾燥させ、アンカーコート層を形成させた。さらに、テンタ−で１４０℃に加熱して３．７倍横延伸したあと、２３５℃で幅（横）方向に５％緩和させながら熱処理してフィルムを得た。得られたアンカーコート層を有する二軸延伸ポリエチレンテレフタレートフィルムは、厚みが１００μｍで、全光線透過率が９０％であった。
【００９９】
2004322552.tif 000002
【０１００】
（記録材の作成）
下記のインク受容層用塗布液Ｂ（固形分濃度：３５．０質量％、粘度：９０ｃｐｓ）を調液した。この塗布液Ｂをアンカーコート層上に乾燥後の塗布量が５０ｇ／ｍ２となるように塗工し、風速１０ｍ／秒、１２０℃の熱風下で３０秒間初期乾燥した後、さらに風速１０ｍ／秒、１６０℃の熱風下で３０秒間乾燥して、インクジェット用記録材を得た。
【０１０１】
なお、塗布液Ｂで用いたシリカ粒子１の物性は、粒径が６．７μｍ、細孔容積が０．４４ｍｌ／ｇ、ＢＥＴ比表面積が７００ｍ２／ｇであった。また、エチレンー酢酸ビニル共重合体は、エチレン含有量が７０質量％であり、非水溶性樹脂（エチレンー酢酸ビニル共重合体及びポリウレタン樹脂）に対し６０質量％含有させた。
【０１０２】
2004322552.tif 000003
【０１０３】
製作された記録材に対して、純正インクにより写真調の画像を、イラスト調の画像を印刷したものを作成し、これを用いて電飾看板と全く同じ使用態様の製品を製作した。これを、電飾看板としての必要な特性の指標である、上記（９）ニジミ、（１０）電飾特性、（１１）看板特性をそれぞれ検査した。その検査結果を表―１に示すとおり、電飾看板として有益な特性を備えていることを確認した。
【０１０４】
実施例２
インク受容層用塗布液を下記塗布液Ｃ（固形分濃度：３５．０質量％、粘度：１６０ｃｐｓ）に変更したこと以外は実施例１と同様にして、インクジェット用記録材を得た。
【０１０５】
なお、塗布液Ｃで用いたシリカ粒子２の物性は、粒径が５．０μｍ、細孔容積が０．４４ｍｌ／ｇ、ＢＥＴ比表面積が７００ｍ２／ｇであった。また、エチレンー酢酸ビニル共重合体は、エチレン含有量が７０質量％であり、非水溶性樹脂（エチレンー酢酸ビニル共重合体及びポリウレタン樹脂）に対し６０質量％含有させた。
【０１０６】
2004322552.tif 000004
【０１０７】
実施例３
インク受容層用塗布液を下記塗布液Ｄ（固形分濃度：３５．０質量％、粘度：１０５ｃｐｓ）に変更したこと以外は実施例１と同様にして、インクジェット用記録材を得た。
【０１０８】
なお、塗布液Ｄで用いたシリカ粒子２の物性は、粒径が５．０μｍ、細孔容積が０．４４ｍｌ／ｇ、ＢＥＴ比表面積が７００ｍ２／ｇであり、シリカ粒子３は、粒径が８．０μｍ、細孔容積が１．２５ｍｌ／ｇ、ＢＥＴ比表面積が３００ｍ２／ｇであった。すなわち、実施例３のインク受容層には、細孔容積が０．２〜１．０ｍｌ／ｇで、かつ平均粒径が４．５〜１０μｍであるシリカ粒子は全粒子に対し７０質量％であった。
【０１０９】
また、エチレンー酢酸ビニル共重合体は、エチレン含有量が７０質量％であり、非水溶性樹脂（エチレンー酢酸ビニル共重合体及びポリウレタン樹脂）に対し６０質量％含有させた。
【０１１０】
2004322552.tif 000005
【０１１１】
実施例４
インク受容層用塗布液を下記塗布液Ｅ（固形分濃度：３５．０質量％、粘度：１００ｃｐｓ）に変更したこと以外は実施例１と同様にして、インクジェット用記録材を得た。
【０１１２】
なお、塗布液Ｅで用いたシリカ粒子１の物性は、粒径が６．７μｍ、細孔容積が０．４４ｍｌ／ｇ、ＢＥＴ比表面積が７００ｍ２／ｇであった。また、エチレン酢酸ビニル共重合体は、エチレン含有量が７０質量％であり、非水溶性樹脂（エチレンー酢酸ビニル共重合体及びポリウレタン樹脂）に対し９０質量％含有させた。
【０１１３】
2004322552.tif 000006
【０１１４】
実施例５
インク受容層用塗布液を下記塗布液Ｆ（固形分濃度：３５．０質量％、粘度：７５ｃｐｓ）に変更したこと以外は実施例１と同様にして、インクジェット用記録材を得た。
【０１１５】
なお、塗布液Ｆで用いたシリカ粒子１の物性は、粒径が６．７μｍ、細孔容積が０．４４ｍｌ／ｇ、ＢＥＴ比表面積が７００ｍ２／ｇであった。また、エチレンー酢酸ビニル共重合体は、エチレン含有量が７０質量％であり、非水溶性樹脂（エチレンー酢酸ビニル共重合体及びポリウレタン樹脂）に対し３０質量％含有させた。
【０１１６】
2004322552.tif 000007
【０１１７】
実施例６
インク受容層用塗布液を下記塗布液Ｇ（固形分濃度：３５．０質量％、粘度：５５ｃｐｓ）に変更したこと以外は実施例１と同様にして、インクジェット用記録材を得た。
【０１１８】
なお、塗布液Ｇは、用いたシリカ粒子及びエチレンー酢酸ビニル共重合体は実施例１と同様であるが、シリカ粒子と非水溶性樹脂（エチレンー酢酸ビニル共重合体及びポリウレタン樹脂）との質量比を５．５から３．５に変更した。
【０１１９】
2004322552.tif 000008
【０１２０】
実施例７
インク受容層用塗布液を下記塗布液Ｈ（固形分濃度：３５．０質量％、粘度：１２０ｃｐｓ）に変更したこと以外は実施例１と同様にしてインクジェット用記録材を得た。
【０１２１】
なお、塗布液Ｈは、用いたシリカ粒子及びエチレンー酢酸ビニル共重合体は実施例１と同様であるが、シリカ粒子と非水溶性樹脂（エチレン酢酸―ビニル共重合体及びポリウレタン樹脂）との質量比を５．５から８．５に変更した。
【０１２２】
2004322552.tif 000009
【０１２３】
実施例８
実施例１において、乾燥後の塗布量を３５ｇ／ｍ２としたこと以外は実施例１と同様にして、インクジェット用記録材を得た。
【０１２４】
実施例９
実施例１において、乾燥後の塗布量を７５ｇ／ｍ２としたこと以外は実施例１と同様にして、インクジェット用記録材を得た。
【０１２５】
比較例１
インク受容層用塗布液を下記塗布液Ｉ（固形分濃度：３５．０質量％、粘度：１６０ｃｐｓ）に変更したこと以外は実施例１と同様にしてインクジェット用記録材を得た。
【０１２６】
なお、塗布液Ｉで用いたシリカ粒子４の物性は、粒径が４．０μｍ、細孔容積が０．４４ｍｌ／ｇ、ＢＥＴ比表面積が７００ｍ２／ｇであった。また、エチレンー酢酸ビニル共重合体は、エチレン含有量が７０質量％であり、非水溶性樹脂（エチレンー酢酸ビニル共重合体及びポリウレタン樹脂）に対し６０質量％含有させた。
【０１２７】
2004322552.tif 000010
【０１２８】
比較例２
インク受容層用塗布液を下記塗布液Ｊ（固形分濃度：３５．０質量％、粘度：５８０ｃｐｓ）に変更したこと以外は実施例１と同様にしてインクジェット用記録材を得た。
【０１２９】
なお、塗布液Ｊで用いたシリカ粒子５の物性は、粒径が６．２μｍ、細孔容積が１．２５ｍｌ／ｇ、ＢＥＴ比表面積が３００ｍ２／ｇであった。また、エチレンー酢酸ビニル共重合体は、エチレン含有量が７０質量％であり、非水溶性樹脂（エチレンー酢酸ビニル共重合体及びポリウレタン樹脂）に対し６０質量％含有させた。
【０１３０】
2004322552.tif 000011
【０１３１】
比較例３
インク受容層用塗布液を下記塗布液Ｋ（固形分濃度：３５．０質量％、粘度：３８０ｃｐｓ）に変更したこと以外は実施例１と同様にしてインクジェット用記録材を得た。
【０１３２】
なお、塗布液Ｋで用いたシリカ粒子６の物性は、粒径が１４．１μｍ、細孔容積が１．２５ｍｌ／ｇ、ＢＥＴ比表面積が３００ｍ２／ｇであった。また、エチレンー酢酸ビニル共重合体は、エチレン含有量が７０質量％であり、非水溶性樹脂（エチレンー酢酸ビニル共重合体及びポリウレタン樹脂）に対し６０質量％含有させた。
【０１３３】
2004322552.tif 000012
【０１３４】
比較例４
インク受容層用塗布液を下記塗布液Ｌ（固形分濃度：３５．０質量％、粘度：４２０ｃｐｓ）に変更したこと以外は実施例１と同様にしてインクジェット用記録材を得た。
【０１３５】
なお、塗布液Ｌで用いた樹脂は、水溶性樹脂であるポリアルコールを使用した。
【０１３６】
2004322552.tif 000013
比較例５
基材として白色ポリエステル系合成紙（東洋紡績製、Ｋ２３２３、厚み５０μｍ、全光線透過率９．２％）を用いたこと以外は実施例１と同様にしてインクジェット用記録材を得た。
【０１３７】
実施例１〜９及び比較例１〜５で得られた記録材について、基材及びインク受容層の構成と、記録材及び記録物の特性値を表１に示す。なお、表中、ポリエチレンテレフタレートはＰＥＴ、白色ポリエステル系合成紙は白ＰＥＴと略記した。また、インク受容層中のシリカ粒子の含有量は、細孔容積が０．２〜１．０ｍｌ／ｇで、かつ平均粒径が４．５〜１０μｍであるシリカ粒子の全粒子に対する含有量を示す。
【０１３８】
【表１】
2004322552.tif 000014
【０１３９】
【作用】
特定範囲の細孔容積を有するシリカ粒子を用いることにより、未印刷部の透過濃度を維持したまま、黒ベタ記録部の透過濃度を向上させることが可能となる。例えば、比較例２は、実施例１と未印刷部の透過濃度はほぼ同一であるのに、黒ベタ記録部の透過濃度は大幅に低く、電飾特性が不良である。
【０１４０】
特定範囲の平均粒径を有するシリカ粒子を用いることにより、塗膜強度が良好なインクジェット用記録材を得ることができる。例えば、比較例１では、シリカ粒子の平均粒径が実施例１よりも小さい。そのため、記録材の塗膜強度が４００ｇ／２５ｍｍであり、実用性に乏しい塗膜強度である。平均粒径が大きい場合には、表面強度の優れるインクジェット用記録材が得られるが、発色特性が不良となりやすい。
【０１４１】
本願発明で規定した特定範囲の平均粒径及び細孔容積を有するシリカ粒子は、インク受容層中の全粒子に対し多く存在させなければ、本発明の作用効果が得られ難くなる。実施例３は、特定のシリカ粒子の含有量が全粒子に対し７０質量％と少ないため、電飾特性が実施例１よりも若干劣っている。
【０１４２】
インクジェット用記録材を電飾用として使用する場合には、後ろの光源が見えずに、光は透過して画像が鮮明に見える機能が必要になる。したがって、電飾用記録材には前記の機能を満足する程度の隠ぺい性を付与すること、例えば記録材の透過の光学濃度を０．４〜０．６とすることが最適である。例えば、実施例８及び実施例９では、記録材の透過の光学濃度が最適範囲よりもやや外れており、電飾特性が、透過の光学濃度が最適範囲にある他の実施例と比べ劣っている。
【０１４３】
比較例４の記録材は、インク受容層に水溶性のポリビニルアルコールを用いており、溶剤インク中の溶剤にはポリビニルアルコールは溶解しないため記録特性には優れているが、耐水性に劣っている。
【０１４４】
比較例５の記録材は、透光性基材を用いず、基材として白色ポリエステル系合成紙を用いている例である。そのため、記録材の透過の光学濃度が０．８７と光を透過しにくく、電飾看板として最適な光学濃度の範囲から大幅に外れており、電飾特性が劣っている。
【０１４５】
記録物の反射の光学濃度が同一であれば、未記録部（記録材）の透過の光学濃度が、電飾として用いた場合の記録特性に影響してくる。未記録部（記録材）の透過の光学濃度を制御する因子としては、インク受容層中の粒子と樹脂の比率、粒子の屈折率、塗布量、基材の全光線透過率が挙げられる。
【０１４６】
非水溶性樹脂に対するエチレン含有量の多いエチレンー酢酸ビニル共重合体の比率は、表面強度と反射濃度に影響する。エチレン含有量の多いエチレンー酢酸ビニル共重合体はインク中の溶媒に溶けないので反射濃度を上げやすいが、反面、シリカ粒子との密着性が不足して表面強度が低下しやすくなる。一方、全非水溶性樹脂に対するエチレンー酢酸ビニル共重合体の質量比を大きくすると、表面強度は低下するが、反射濃度は向上する。反射濃度は、電飾看板で光を照射しない場合に鑑賞した際に影響しており、反射濃度が低い場合には看板特性が不良となる。このことは、実施例１、４、５を対比すると、全非水溶性樹脂に対するエチレンー酢酸ビニル共重合体の質量比（実施例１は６０質量％、実施例４は９０質量％、実施例５は３０質量％）と、記録材の表面強度や反射濃度、電飾看板で光を照射しない場合に鑑賞した際の看板特性との作用効果の関係が、表１より一層明確になる。
【０１４７】
【発明の効果】
本発明のインクジェット用記録材は、特に溶剤系顔料インクを用いたインクジェット記録方式に適した設計を行っており、溶剤系顔料インクをインクジェット記録方式で前記記録材に記録した記録物を、非記録面から光を照射して記録面から鑑賞する電飾看板として用いた場合に、画像濃度が高く、発色性に優れた高画質な記録が可能であり、かつ良好な耐水性が得られるという顕著な効果を有する。